СЛОИСТЫЙ МАТЕРИАЛ ДЛЯ СВЕТОИЗЛУЧАЮЩЕГО ПРИБОРА И СПОСОБ ЕГО ИЗГОТОВЛЕНИЯ

1. Слоистый материал для светоизлучающего прибора, содержащий
стеклянную подложку, содержащую калий, или стеклянную подложку, покрытую неорганическим слоем, содержащим калий; и
внутренний световыводящий слой, образованный из стеклянной фритты, имеющей показатель преломления (RI) от 1,8 до 2,1, на упомянутой стеклянной подложке;
при этом внутренний световыводящий слой содержит граничный слой с пустотами на границе раздела со стеклянной подложкой или неорганическим слоем.
2. Слоистый материал по п. 1, причем стеклянная подложка является подложкой из натриево-кальциевого стекла.
3. Слоистый материал по п. 1 или 2, причем поверхность или самая внешняя область стеклянной подложки обработана калием.
4. Слоистый материал по п. 1 или 2, причем поверхность стеклянной подложки или неорганического слоя содержит калий с концентрацией от 1 до 15 мас.%, предпочтительно 5 мас.% или менее.
5. Слоистый материал по п. 1 или 2, причем граничный слой с пустотами имеет толщину от 1 до 5 мкм, и причем граничный слой с пустотами имеет долю площади пустот от 40 до 90%.
2
3
2
3
2
2
3
2
6. Слоистый материал по п. 1 или 2, причем упомянутая стеклянная фритта содержит, мас.%: 55-84 BiO, 0-20 BaO, 5-20 ZnO, 1-7 AlO, 5-15 SiO, 5-20 BO и 0,05-3 NaO исходя из общей массы стеклянной фритты.
7. Слоистый материал по п. 1 или 2, причем внутренний световыводящий слой имеет одинарный слой стеклянной фритты, содержащий упомянутый граничный слой с пустотами на границе раздела со стеклянной подложкой или неорганическим слоем.
8. Слоистый материал по п. 1 или 2, причем внутренний световыводящий слой имеет первый слой стеклянной фритты, содержащий граничный слой с пустотами на границе раздела со стеклянной подложкой или неорганическим слоем, и второй слой стеклянной фритты, покрывающий первый слой стеклянной фритты и находящийся в контакте с ним.
9. Слоистый материал по п. 1 или 2, причем внутренний световыводящий слой содержит одинарный или двойной слой стеклянной фритты и не содержит любых рассеивающих элементов, таких как пустоты и частицы на самой наружной поверхности, предпочтительно самой внешней области в по меньшей мере 2 мкм от самой наружной поверхности.
10. Слоистый материал по п. 1 или 2, причем упомянутый внутренний световыводящий слой имеет общую толщину от 6 до 30 мкм.
11. Слоистый материал по п. 1 или 2, причем упомянутый внутренний световыводящий слой имеет шероховатость самой наружной поверхности (Ra) меньше чем 1 нм.
12. Слоистый материал по п. 1 или 2, причем концентрация калия меньше от границы раздела между упомянутой стеклянной подложкой и упомянутым внутренним световыводящим слоем к самой наружной поверхности упомянутого внутреннего световыводящего слоя.
13. Слоистый материал по п. 1 или 2, причем калий имеет концентрацию менее чем 1% по массе на самой наружной поверхности упомянутого внутреннего световыводящего слоя.
14. Слоистый материал по п. 1 или 2, дополнительно содержащий прозрачный электродный слой, образованный на слоистом материале для светоизлучающего прибора.
15. Способ изготовления слоистого материала для светоизлучающего прибора, содержащий
приготовление стеклянной подложки, содержащей калий;
нанесение пасты стеклянной фритты (предпочтительно не содержащей рассеивающих элементов) на упомянутую стеклянную подложку для образования первого слоя стеклянной фритты;
сушку упомянутого первого слоя стеклянной фритты; и
спекание упомянутого высушенного первого слоя стеклянной фритты для образования внутреннего световыводящего слоя, имеющего показатель преломления от 1,8 до 2,1,
при этом внутренний световыводящий слой содержит граничный слой с пустотами на границе раздела со стеклянной подложкой.
16. Способ изготовления слоистого материала для светоизлучающего прибора, содержащий
приготовление стеклянной подложки;
нанесение пасты стеклянной фритты, содержащей калий, на стеклянную подложку;
сушку и спекание стеклянной подложки, покрытой пастой стеклянной фритты, для образования стеклянной подложки, покрытой неорганическим слоем, содержащим стеклянную фритту, содержащую калий;
нанесение пасты стеклянной фритты (предпочтительно не содержащей рассеивающих элементов) на стеклянную подложку, покрытую неорганическим слоем, для образования первого слоя стеклянной фритты;
сушку первого слоя стеклянной фритты; и
спекание первого слоя стеклянной фритты при заранее заданной первой температуре для образования внутреннего световыводящего слоя, имеющего показатель преломления от 1,8 до 2,1,
при этом внутренний световыводящий слой содержит граничный слой с пустотами на границе раздела с неорганическим слоем.
17. Способ по п. 15 или 16 дополнительно содержащий
нанесение другой пасты стеклянной фритты (предпочтительно не содержащей рассеивающих элементов) на спеченный первый слой стеклянной фритты для образования второго слоя стеклянной фритты (предпочтительно имеющего поверхность без выступов);
сушку второго слоя стеклянной фритты; и
спекание высушенного второго слоя стеклянной фритты при заранее заданной температуре для образования двухслойной структуры фритты у внутреннего световыводящего слоя, имеющего показатель преломления от 1,8 до 2,1.
18. Способ по п. 15 или 16, причем концентрация калия меньше от границы раздела между стеклянной подложкой или неорганическим слоем и внутренним световыводящим слоем к самой наружной поверхности внутреннего световыводящего слоя.
19. Способ по п. 15 или 16, причем граничный слой с пустотами имеет толщину от 1 до 5 мкм, и причем граничный слой с пустотами имеет долю площади пустот от 40 до 90%.
20. Способ по п. 15 или 16, причем самая наружная поверхность первого или второго слоя стеклянной фритты содержит калий с концентрацией меньше, чем 1% по массе.
21. Способ по п. 15 или 16, причем первый слой стеклянной фритты спекают при первой температуре спекания между 500ºC и 590ºC.
22. Способ по п. 15 или 16, причем стеклянная подложка является стеклянной подложкой из натриево-кальциевого стекла.
23. Способ по п. 15 или 16, причем самая наружная поверхность или самая внешняя область стеклянной подложки обработана калием.
24. Способ по п. 15 или 16, причем поверхность стеклянной подложки содержит калий с концентрацией от 1 до 15 мас.%.
2
3
2
3
2
2
3
2
25. Способ по п. 15 или п. 16, причем первая стеклянная фритта содержит, мас.%: 55-84 BiO, 0-20 BaO, 5-20 ZnO, 1-7 AlO, 5-15 SiO, 5-20 BO и 0,05-3 NaO исходя из общей массы стеклянной фритты.
26. Способ по п. 15 или 16, причем внутренний световыводящий слой имеет общую толщину от 6 до 30 мкм.